【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
アルカリ金属反応炭化水素からのアルカリ金属塩の分離を促進する方法であって、
融解したアルカリ金属、水素、および少なくとも１種の重質留分を有する多量の炭化水素原料を反応させ、アルカリ金属塩とアルカリ金属反応炭化水素とを含む混合物を提供するステップと；
前記混合物を約３５０℃〜４００℃の範囲の温度まで加熱するステップと；
前記加熱ステップの間、前記混合物を機械的に混合するステップと；
アルカリ金属塩をアルカリ金属反応炭化水素から重量測定法で分離するステップと
を含む、方法。
【請求項２】
ナトリウム反応炭化水素からの硫化ナトリウムの分離を促進する方法であって、
融解したナトリウムと、水素ガスもしくはその中に溶解した水素を含む液体、および少なくとも１種の重質留分を有する多量の炭化水素原料を反応させて、硫化ナトリウムとナトリウム反応炭化水素とを含む混合物を提供するステップと；
前記混合物を約３５０℃〜４００℃の範囲内の温度まで加熱するステップと；
前記加熱ステップの間、前記混合物を機械的に混合するステップと；
前記ナトリウム反応炭化水素から前記硫化ナトリウムを重量測定法で分離するステップと
を含む、方法。
【請求項３】
前記混合物が約３７５℃±１０℃の温度まで加熱される、請求項１または２に記載の方法。
【請求項４】
前記混合物が１５分以上の間、加熱され、機械的に混合される、請求項１または２に記載の方法。
【請求項５】
前記混合物が３０分以上の間、加熱され、機械的に混合される、請求項１または２に記載の方法。
【請求項６】
前記混合物が少なくとも１時間の間、加熱され、機械的に混合される、請求項１または２に記載の方法。
【請求項７】
前記混合物が約１時間〜２時間の間、加熱され、機械的に混合される、請求項１または２に記載の方法。
【請求項８】
前記多量の炭化水素原料がビチューメン、重油、または重質留分を含む製油所流を含む、請求項１または２に記載の方法。
【請求項９】
加熱する前に、前記分離したアルカリ金属塩の一部を、前記アルカリ金属塩とアルカリ金属反応炭化水素との混合物に添加するステップをさらに含む、請求項１に記載の方法。
【請求項１０】
前記アルカリ金属と反応させる前に、前記分離したアルカリ金属塩の一部を前記炭化水素原料に添加するステップをさらに含む、請求項１に記載の方法。
【請求項１１】
加熱する前に、前記分離した硫化ナトリウムの一部を、ナトリウム塩とナトリウム反応炭化水素との混合物に添加するステップをさらに含む、請求項２に記載の方法。
【請求項１２】
ナトリウムと反応させる前に、前記分離した硫化ナトリウムの一部を前記炭化水素原料に添加するステップをさらに含む、請求項２に記載の方法。
【請求項１３】
ナトリウム反応炭化水素からの硫化ナトリウムの分離を促進する方法であって、
融解したナトリウムと、水素ガスもしくはその中に溶解した水素を含む液体、および少なくとも１種の重質留分を有する多量の炭化水素原料を反応させて、硫化ナトリウムとナトリウム反応炭化水素とを含む混合物を提供するステップと；
前記混合物を約３５０℃〜４００℃の範囲内の温度まで加熱するステップと；
前記加熱ステップの間、前記混合物を機械的に混合するステップと；
前記ナトリウム反応炭化水素から前記硫化ナトリウムを重量測定法で分離するステップと
からなる、方法。
【請求項１４】
炭化水素原料をアップグレードする方法であって、
少なくとも１種の重質留分を有する多量の炭化水素原料を得るステップであって、炭化水素原料が、少なくとも１炭素原子と、硫黄ヘテロ原子および／または１種もしくは複数種の重金属とを含む、ステップと；
前記多量の炭化水素原料を、融解したアルカリ金属および水素ガスと反応させて、アップグレードされた炭化水素原料を提供するステップであって、前記アルカリ金属が前記硫黄ヘテロ原子および／または１種もしくは複数種の重金属と反応して、アルカリ金属硫化物またはアルカリ金属多硫化物を含む１種または複数種の無機生成物を形成する、ステップと；
前記無機生成物と前記アップグレードされた炭化水素原料の混合物を約３５０℃〜４００℃の範囲内の温度まで加熱するステップと；
前記加熱ステップの間、前記混合物を機械的に混合するステップと；
前記アップグレードされた炭化水素原料から前記無機生成物を重量測定法で分離するステップと
を含む、方法。
【請求項１５】
前記多量の炭化水素原料がビチューメン、重油、または重質留分を含む製油所流を含む、請求項１４に記載の方法。
【請求項１６】
加熱する前に、前記分離した無機生成物の一部を、前記無機生成物と前記アップグレードされた炭化水素との混合物に添加するステップをさらに含む、請求項１４に記載の方法。
【請求項１７】
前記アルカリ金属と反応させる前に、前記分離した無機生成物の一部を前記炭化水素原料に添加するステップをさらに含む、請求項１４に記載の方法。
【手続補正２】
【補正対象書類名】明細書
【補正対象項目名】００３０
【補正方法】変更
【補正の内容】
【００３０】
[本発明1001]
アルカリ金属反応炭化水素からのアルカリ金属塩の分離を促進する方法であって、
アルカリ金属と、少なくとも1種の重質留分を有する多量の炭化水素原料との反応から生じる混合物を加熱するステップであって、前記混合物がアルカリ金属塩と、アルカリ金属反応炭化水素とを含み、前記混合物が約350℃〜400℃の範囲の温度まで加熱される、ステップと；
前記加熱ステップの間、前記混合物を機械的に混合するステップと
を含む、方法。
[本発明1002]
前記混合物が約375℃±10℃の温度まで加熱される、本発明1001の方法。
[本発明1003]
前記混合物が15分以上の間、加熱され、機械的に混合される、本発明1001の方法。
[本発明1004]
前記混合物が30分以上の間、加熱され、機械的に混合される、本発明1001の方法。
[本発明1005]
前記混合物が少なくとも1時間の間、加熱され、機械的に混合される、本発明1001の方法。
[本発明1006]
前記混合物が約1時間〜2時間の間、加熱され、機械的に混合される、本発明1001の方法。
[本発明1007]
前記多量の炭化水素原料がビチューメンを含む、本発明1001の方法。
[本発明1008]
前記アルカリ金属反応炭化水素から前記アルカリ塩を重量測定法で分離するステップをさらに含む、本発明1001の方法。
[本発明1009]
加熱する前に、前記分離したアルカリ金属塩の一部を、前記アルカリ金属塩とアルカリ金属反応炭化水素との混合物に添加するステップをさらに含む、本発明1008の方法。
[本発明1010]
前記アルカリ金属と反応させる前に、前記分離したアルカリ金属塩の一部を前記炭化水素原料に添加するステップをさらに含む、本発明1008の方法。
[本発明1011]
ナトリウム反応炭化水素からの硫化ナトリウムの分離を促進する方法であって、
融解したナトリウムと、少なくとも1種の重質留分を有する多量の炭化水素原料との反応から生じる混合物を加熱するステップであって、前記混合物が硫化ナトリウムと、ナトリウム反応炭化水素とを含み、前記混合物が約350℃〜400℃の範囲内の温度まで加熱される、ステップと；
前記加熱ステップの間、前記混合物を機械的に混合するステップと；
前記ナトリウム反応炭化水素から前記硫化ナトリウムを重量測定法で分離するステップと
を含む、方法。
[本発明1012]
前記混合物が約375℃±10℃の温度まで加熱される、本発明1011の方法。
[本発明1013]
前記混合物が15分以上の間、加熱され、機械的に混合される、本発明1011の方法。
[本発明1014]
前記混合物が30分以上の間、加熱され、機械的に混合される、本発明1011の方法。
[本発明1015]
前記混合物が少なくとも1時間の間、加熱され、機械的に混合される、本発明1011の方法。
[本発明1016]
前記混合物が約1時間〜2時間の間、加熱され、機械的に混合される、本発明1011の方法。
[本発明1017]
前記多量の炭化水素原料がビチューメンを含む、本発明1011の方法。
[本発明1018]
加熱する前に、前記分離したアルカリ金属塩の一部を、前記アルカリ金属塩とアルカリ金属反応炭化水素との混合物に添加するステップをさらに含む、本発明1011の方法。
[本発明1019]
前記アルカリ金属と反応させる前に、前記分離したアルカリ金属塩の一部を前記炭化水素原料に添加するステップをさらに含む、本発明1011の方法。
[本発明1020]
炭化水素原料をアップグレードする方法であって、
少なくとも1種の重質留分を有する多量の原料油を得るステップであって、炭化水素原料が、少なくとも1炭素原子と、硫黄ヘテロ原子および／または1種もしくは複数種の重金属とを含む、ステップと；
前記多量の炭化水素原料を、アルカリ金属およびアップグレードする炭化水素と反応させるステップであって、前記アップグレードする炭化水素が少なくとも1炭素原子と、少なくとも1水素原子とを含み、前記アルカリ金属が前記硫黄ヘテロ原子および／または1種もしくは複数種の重金属と反応して、アルカリ金属硫化物またはアルカリ金属多硫化物を含む1種または複数種の無機生成物を形成し、前記アップグレードする炭化水素が前記炭化水素原料と反応して、アップグレードされた炭化水素原料を生成し、前記アップグレードされた炭化水素原料中の炭素原子の数が前記炭化水素原料中の炭素原子の数を超える、ステップと；
前記無機生成物と前記アップグレードする炭化水素の混合物を約350℃〜400℃の範囲内の温度まで加熱するステップと；
前記加熱ステップの間、前記混合物を機械的に混合するステップと；
前記アップグレードされた炭化水素原料から前記無機生成物を分離するステップと
を含む、方法。
[本発明1021]
前記多量の炭化水素原料がビチューメンを含む、本発明1020の方法。
[本発明1022]
加熱する前に、前記分離した無機生成物の一部を、前記無機生成物と前記アップグレードする炭化水素との混合物に添加するステップをさらに含む、本発明1020の方法。
[本発明1023]
前記アルカリ金属と反応させる前に、前記分離した無機生成物の一部を前記炭化水素原料に添加するステップをさらに含む、本発明1020の方法。
[本発明1024]
アルカリ金属反応炭化水素からのアルカリ金属塩の分離を促進する方法であって、
前記分離したアルカリ金属塩の一部を、少なくとも1種の重質留分を有する前記アルカリ金属炭化水素原料の混合物に添加するステップを含み、前記混合物がアルカリ金属塩とアルカリ金属反応炭化水素とを含む、方法。
[本発明1025]
前記アルカリ金属の添加の前に、前記分離したアルカリ金属塩の一部を、前記アルカリ金属炭化水素原料の混合物に添加するステップをさらに含む、本発明1024の方法。
[本発明1026]
アルカリ金属反応炭化水素からの残留アルカリ金属の除去を促進する方法であって、融剤と前記炭化水素を混合して、前記アルカリ金属を溶解するステップを含む、方法。
[本発明1027]
前記融剤がアンモニアである、本発明1026の方法。
[本発明1028]
溶解したアルカリ金属を含む前記アンモニアを蒸発分離させて、前記アルカリ金属を得る、本発明1027の方法。
本発明のこれらの特色および利点は、以下の説明および添付した特許請求の範囲からより完全に明らかになろう、または本明細書の以下に記述する本発明の実施によって明らかになり得る。